СЫРЬЕВАЯ СМЕСЬ ДЛЯ ИЗГОТОВЛЕНИЯ СТЕНОВЫХ БЛОКОВ
CRUDE MIXTURE FOR MAKING WALL BLOCKS

Изобретение относится к промышленности строительных материалов, в частности к составам сырьевых смесей, которые могут быть использованы для изготовления стеновых блоков для малоэтажного строительства.
Известна сырьевая смесь (мастика), включающая, вес. ч.: портландцемент 1,0-2,0; кварцевый песок 0,5-2,0; резиновая крошка с волокнистым наполнителем 0,1-0,5; асбест 0,1-0,8 [1].
Задача изобретения состоит в получении прочных стеновых блоков, изготовленных из сырьевой смеси.
Технический результат достигается тем, что сырьевая смесь для изготовления стеновых блоков, включающая портландцемент, кварцевый песок, резиновую крошку с волокнистым наполнителем, асбест, дополнительно содержит суперпластификатор С-3 при следующем соотношении компонентов, мас.%: портландцемент 28,0-32,0; кварцевый песок 62,05-64,6; просеянная через сетку №2,5 резиновая крошка с волокнистым наполнителем 4,0-6,0; асбест 1,0-1,5; суперпластификатор С-3 0,4-0,45, при водоцементном отношении 0,4-0,45.
Составы мастики приведены в таблице.
Таблица
Компоненты
Содержание , мас.%:
состав №1
состав №2
состав №3
Портландцемент
28,0
30,0
32,0
Кварцевый песок
64,6
63,28
62,05
Просеянная через сетку №2,5 резиновая крошка с волокнистым наполнителем
6,0
5,0
4,0
Асбест
1,0
1,3
1,5
Суперпластификатор
0,4
0,42
0,45
Водоцементное отношение
0,4
0,43
0,45
Для приготовления сырьевой смеси используют портландцемент (М 400), асбест 6-7 сортов, предварительно распушенный, мелкий кварцевый песок, резиновую крошку с волокнистым наполнителем (измельченные отработавшие автомобильные шины), просеянную через сетку №2,5.
Компоненты дозируют в требуемых количествах и смешивают. Приготовленную сырьевую смесь укладывают в предварительно смазанные минеральным маслом стальные формы и оставляют до затвердевания. Предел прочности блоков при сжатии составит 5-7 МПа для всех составов, приведенных в таблице.
Источники информации
1. А.с №547433 СССР, 1977.